(57)【要約】本発明は、創傷治療において特に使用される親水性フォーム材料、および前記親水性フォーム材料を産生する方法に関する。親水性フォーム材料は核生成粒子を含み、前記フォーム材料中のすべてのフォーム気泡のうちの８５％以上は、０．０１ｍｍ２以下の平均気泡サイズを有する。【選択図】図１
2020522294.tif 000002
【特許請求の範囲】
【請求項１】
フォーム材料の全重量に比べて、前記フォーム材料の、５重量％以上の濃度で存在する核生成粒子を含む親水性ポリウレタンフォーム材料であって、前記フォーム材料中のすべてのフォーム気泡のうちの８５％以上が、ＩＳＯ  １３３２２−１：２０１４に基づく画像分析によって測定される、０．０１ｍｍ２以下の平均気泡サイズを有する、親水性ポリウレタンフォーム材料。
【請求項２】
前記核生成粒子が、前記フォーム材料の、５〜２５重量％、好ましくは５〜２０重量％の濃度で存在する、請求項１に記載の親水性ポリウレタンフォーム材料。
【請求項３】
前記核生成粒子が、１〜３０μｍ、好ましくは１〜２０μｍ、より好ましくは１〜１０μｍの範囲内の粒子サイズを有する、請求項１または２に記載の親水性ポリウレタンフォーム材料。
【請求項４】
前記核生成粒子が、酸化アルミニウム三水和物、炭酸カルシウム、カーボンブラック、酸化マグネシウム、石灰、粘土および珪藻土からなる群から選択される、請求項１〜３のいずれか１項に記載の親水性ポリウレタンフォーム材料。
【請求項５】
前記核生成粒子が、酸化アルミニウム三水和物を含み、好ましくはそれからなる、請求項１〜４のいずれか１項に記載の親水性ポリウレタンフォーム材料。
【請求項６】
前記核生成粒子が前記フォーム材料内で実質的にカプセル化され、好ましくはすべての粒子のうちの９５％以上、さらに好ましくはすべての粒子のうちの９９％以上が、前記フォーム材料内でカプセル化される、請求項１〜５のいずれか１項に記載の親水性ポリウレタンフォーム材料。
【請求項７】
前記フォーム材料が、フォーム材料の全重量に比べて、０．０５〜０．５重量％の濃度で存在する界面活性物質をさらに含む、請求項１〜６のいずれか１項に記載の親水性ポリウレタンフォーム材料。
【請求項８】
前記フォーム材料が、ＥＮ１３７２６−１：２００２に従って測定される、８００ｋｇ／ｍ３以上の自由膨潤吸収能力を有する、請求項１〜７のいずれか１項に記載の親水性ポリウレタンフォーム材料。
【請求項９】
前記フォーム材料が、試験溶液として３０μＬのＥＮ１３７２６−１：２００２に従う溶液Ａを使用して、ＴＡＰＰＩスタンダードＴ５５８  ＯＭ−９７に従って測定される、５μＬ／秒以上の吸収速度を有する、請求項１〜８のいずれか１項に記載の親水性ポリウレタンフォーム材料。
【請求項１０】
前記親水性ポリウレタンフォーム材料が、イソシアネートキャッピングポリオールもしくはイソシアネートキャッピングポリウレタンを含むかもしくはそれである、プレポリマーから得られるかまたは得られた、請求項１〜９のいずれか１項に記載の親水性ポリウレタンフォーム材料。
【請求項１１】
前記ポリオールが、ポリエステルポリオール、ポリアクリレートポリオール、ポリウレタンポリオール、ポリカーボネートポリオール、ポリエーテルポリオール、ポリエステル−ポリアクリレートポリオール、ポリウレタンポリアクリレートポリオール、ポリウレタンポリエステルポリオール、ポリウレタンポリエーテルポリオール、ポリウレタンポリカーボネートポリオールおよびポリエステルポリカーボネートポリオール、特にジオールもしくは随意にトリオールおよびテトラオールの重縮合体に加えて、ジカルボン酸もしくは随意にトリカルボン酸およびテトラカルボン酸またはヒドロキシカルボン酸またはラクトンからなる群から選択される、請求項１０に記載の親水性ポリウレタンフォーム材料。
【請求項１２】
前記プレポリマーが、ポリオールと、ヘキサメチレンジイソシアネート（ＨＤＩ）、トルエンジイソシアネート（ＴＤＩ）、メチレンジフェニルジイソシアネート（ＭＤＩ）、もしくはイソホロンジイソシアネート（ＩＰＤＩ）、または任意のその混合物からなる群から選択されるジイソシアネート化合物との間の反応に由来する、請求項１０または１１に記載の親水性ポリウレタンフォーム材料。
【請求項１３】
請求項１〜１２のいずれか１項に記載の親水性ポリウレタンフォーム材料の層を含む、医療用ドレッシング。
【請求項１４】
前記医療用ドレッシングが、少なくとも１つのさらなる層、好ましくは裏打ち層および／または粘着層もしくはコーティング、好ましくはこれらのさらなる層の２つ以上をさらに含む、請求項１３に記載の医療用ドレッシング。
【請求項１５】
（ｉ）水性混合物を調製するステップと、
（ｉｉ）前記水性混合物をプレポリマー組成物と混合するステップと、
（ｉｉｉ）もたらされたエマルションを硬化させるステップと、
を含み、
核生成粒子（前記プレポリマー組成物の５重量％以上の濃度で）が、ステップ（ｉ）における前記水性混合物へ添加される、および／または、ステップ（ｉｉ）の前記プレポリマー組成物中で存在し、好ましくはステップ（ｉ）の前記水性混合物が界面活性物質を含む、親水性ポリウレタンフォーム材料を産生する方法。
【請求項１６】
親水性ポリウレタンフォーム材料を産生するための核生成粒子の使用であって、前記フォーム材料中のすべてのフォーム気泡のうちの８５％以上が、ＩＳＯ  １３３２２−１：２０１４に基づく画像分析によって測定される、０．０１ｍｍ２以下の平均気泡サイズを有する、使用。
【発明の詳細な説明】
【技術分野】
【０００１】
本発明は、創傷治療において特に使用される親水性フォーム材料、および前記親水性材料を産生する方法に関する。
【背景技術】
【０００２】
創傷ドレッシングは、創傷を治癒および保護するために使用される。創傷からの滲出液を吸収および保持する創傷ドレッシングの能力は、治癒プロセスのために非常に重要である。ドレッシングの液体ハンドリング能力は、ドレッシング交換（それは創傷治癒を促進するように最小限にされるべきである）の頻度に影響を与える。様々な適用において、親水性材料は、創傷液を吸収および保持するために創傷ドレッシング、さらに特に親水性フォーム（親水性開口気泡（ｏｐｅｎ−ｃｅｌｌ）ウレタンフォーム等）中で使用される。
【０００３】
したがって、親水性フォーム材料が、創傷ドレッシング、特に重度の滲出性創傷の治療のための創傷ドレッシング中で使用される場合に、所望される液体ハンドリング能力（液体吸収速度および能力、液体保持能力、ならびに液体移行および伸展能力等のフォーム特性を包含する）を有することは最重要である。
【０００４】
したがって、特に医療用ドレッシングとしてまたはその中での使用のための改善された流体ハンドリング能力を備えた親水性フォーム材料（上で論じられたフォーム特性のうちの少なくとも１つが至適化される）を提供する当該技術分野における必要性がある。
【発明の概要】
【課題を解決するための手段】
【０００５】
本発明の第１の態様によれば、これらおよび他の目的は、フォーム材料の全重量に比べて、５重量％以上の濃度で存在する核生成粒子を含む親水性ポリウレタンフォーム材料であって、前記フォーム材料中のすべてのフォーム気泡のうちの８５％以上が、ＩＳＯ  １３３２２−１：２０１４に基づく画像分析によって測定される、０．０１ｍｍ２以下の平均気泡サイズを有する、前記材料を介して達成される。
【０００６】
スタンダードのフォームを製造するプロセスにおいて、フォーム気泡サイズを制御することは多くの場合難しく、したがって比較的広範囲の異なる気泡サイズを備えたフォーム材料をもたらす。フォーム気泡サイズがフォーム材料の様々な物理的特性のために重要であるので、フォーム気泡サイズをより良好に制御して、それによって、所望される特性および関連する機能性がフォーム材料の全体の体積にわたって一貫して達成されることを保証することが極めて望まれるだろう。
【０００７】
例えば、フォーム材料の層が医療用ドレッシングとしてまたはその中で使用される事例において、フォーム層が、フォーム層にわたって実質的に均一なフォーム気泡サイズを有し、それによって、所与の所望される特性（例えば吸収能力）がフォーム層にわたって達成されることを保証することが望まれる。
【０００８】
本発明者は、フォーム製造のステージで既にフォームの中へ核生成粒子を含む手段によって、フォーム気泡サイズに関して改善された均一性を備えた親水性ポリウレタンフォーム材料を達成できることに気付いた。
【０００９】
特に、本発明者は、フォーム気泡サイズの低減が、フォームの体積あたりの流体吸収に加えて、フォームの吸収速度を改善することに気付いた。加えて、実質的に均一な気泡サイズを備えた親水性フォームを提供する手段によって、フォーム内の液体伸展は改善され得る。
【００１０】
本発明によれば、「親水性」という用語は、Ａ．Ｄ．ＭｃＮａｕｇｈｔおよびＡ．Ｗｉｌｋｉｎｓｏｎによって編纂されたＩＵＰＡＣ：Ｃｏｍｐｅｎｄｉｕｍ  ｏｆ  Ｃｈｅｍｉｃａｌ  Ｔｅｒｍｉｎｏｌｏｇｙ、第２版（「Ｇｏｌｄ  Ｂｏｏｋ」）、Ｂｌａｃｋｗｅｌｌ  Ｓｃｉｅｎｔｉｆｉｃ  Ｐｕｂｌｉｃａｔｉｏｎｓ、Ｏｘｆｏｒｄ（１９９７）、ＩＳＢＮ  ０−９６７８５５０−９−８中で定義されるように理解され、極性溶媒（特に水または他の極性基）と相互作用する、分子的実体または置換基の能力を一般的に指す。
【００１１】
好ましくは、「親水性」という用語は、材料の水透過特性または分子の水を誘引する特性を指す。孔を有する材料（例えば開口気泡フォーム等）または貫通穴を有する材料の文脈において、材料が水を吸い上げるならば、かかる材料は「親水性である」。
【００１２】
本発明によれば、「平均気泡サイズ」は、気泡の球近似が適用される気泡の（最大の）横断面積として理解される。気泡直径は、フォーム材料の横断面の画像分析によって測定され、画像分析方法はＩＳＯ  １３３２２−１：２０１４に基づいており、気泡の横断面積はそれに応じて計算される。
【００１３】
本発明の複数の実施形態において、フォーム材料は相互に接続するフォーム気泡を含み、それは好ましくは実質的に開口した気泡の構造をもたらす。
【００１４】
本明細書において使用される時、「開口気泡」という用語はフォームの孔（または気泡）構造を指し、孔構造中の孔は互いに接続され、相互に連結されるフォーム材料を介する流体フローのための経路を備えたネットワークを形成し、かかるフォーム孔構造は一般に「網状のフォーム」と称される。「実質的に」開口した気泡構造は、９５％以上、好ましくは９９％以上の、少なくとも１つの他の孔と接続する孔を有する。
【００１５】
本発明の複数の実施形態において、核生成粒子は、前記フォーム材料の全重量に比べて、５〜２５重量％、好ましくは５〜２０重量％の濃度で存在する。
【００１６】
本発明者は、発泡プロセスにおける核生成部位の数を実質的に増加させ、したがってもたらされたフォーム中の平均気泡サイズの制御の改善を提供するために、核生成粒子は５％（ｗ／ｗ）以上の濃度で存在するべきであることに気付いた。
【００１７】
本発明者は、核生成粒子のより高い濃度は、フォーム材料の剛性の増加（すなわち低柔軟性）および／または核生成粒子のダスティング（すなわち核生成粒子のより高い濃度では、いくつかの核生成粒子がフォーム材料中で実質的にカプセル化されないというリスクが存在する）をもたらし得るので、核生成粒子の濃度は有利には２５％ｗ／ｗ未満であるべきであることにさらに気付いた。前記の可能性のある結果の両方（すなわち剛性の増加およびダスティング）は、特にフォーム材料が医療用ドレッシングとしてまたはその中で使用される事例において、典型的には望ましくない。
【００１８】
本発明の複数の実施形態において、核生成粒子は、１〜３０μｍ、好ましくは１〜２０μｍ、より好ましくは１〜１０μｍの範囲内の粒子サイズを有する。粒子は好ましくは本質的に球状の形状である。
【００１９】
核生成粒子は典型的には、定義された粒子サイズ分布を有することを理解すべきである。本発明によれば、「粒子サイズ」という用語は、前記粒子サイズ分布の中央値粒子サイズ（すなわち「Ｄ５０値」）を指す。
【００２０】
本発明者は、核生成粒子の粒子サイズが、有利には３０μｍ未満、好ましくは２０μｍ未満、または１５μｍ未満、または１０μｍ未満であることにさらに気付いた。より大きな粒子サイズ（すなわち３０μｍを超える）が、例えば複数の隣接するフォーム気泡を形成し（単一の核生成粒子の表面上で）、それは後続して１つ（以下）の気泡へと潰れることに起因して、発泡プロセスにおいてより大きなフォーム気泡をもたらし得るので、これは有利である。上で論じられるように、より小さなフォーム気泡サイズは、理論に拘束されることを望むものではないが、より大きなフォーム気泡サイズを備えた対応するフォーム材料と比較して、体積単位あたりのより高い吸収能力を備えたより柔軟なフォームを提供すると考えられる。
【００２１】
さらに、比較的より小さな粒子サイズは、核生成粒子の重量単位あたりのより大きい表面面積を提供し、それによって、核生成粒子の重量単位あたりのより多くの核生成部位を提供する。
【００２２】
本発明の複数の実施形態において、核生成粒子の表面面積は、ＩＳＯ  ９２７７：２０１０（ＢＥＴ法）に従って測定されるように、１ｍ２／ｇを超え、好ましくは２ｍ２／ｇを超え、より好ましくは５ｍ２／ｇを超える。
【００２３】
本発明の複数の実施形態において、核生成粒子は、酸化アルミニウム三水和物、炭酸カルシウム、カーボンブラック、酸化マグネシウム、石灰、粘土および珪藻土からなる群から選択される粒子を含むかまたはそれらから本質的になる。
【００２４】
本発明の複数の実施形態において、核生成粒子は、酸化アルミニウム三水和物（化学構造Ａｌ２Ｏ３・３Ｈ２Ｏまたは２Ａｌ（ＯＨ）３）を含み、好ましくはそれから本質的になる。
【００２５】
本発明の複数の実施形態において、核生成粒子は、前記フォーム材料内で実質的にカプセル化される。それによって、フォーム材料からの核生成粒子の放出は、回避されるかまたは少なくとも最小限にされる。これは、親水性フォーム材料が医療用ドレッシングとしてまたはその中で使用される事例において、特に有利である。
【００２６】
好ましくは、すべての粒子のうちの９５％以上、さらに好ましくはすべての粒子のうちの９９％以上は、前記フォーム材料内でカプセル化される。
【００２７】
本発明の複数の実施形態において、フォーム材料は、フォーム材料の全重量に比べて、０．０５〜０．５重量％の濃度で存在する界面活性物質をさらに含む。
【００２８】
本発明の複数の実施形態において、フォーム材料は、８００ｋｇ／ｍ３以上、好ましくは９００ｋｇ／ｍ３以上、より好ましくは１０００ｋｇ／ｍ３以上の自由膨潤吸収能力（最大吸収能力へ対応する）によって特徴づけられる。
【００２９】
本発明の複数の実施形態において、フォーム材料は、ＥＮ１３７２６−１：２００２によって測定される、８００〜２５００ｋｇ／ｍ３の自由膨潤吸収能力（最大吸収能力に対応する）によって特徴づけられる。
【００３０】
本発明の複数の実施形態において、フォーム材料は、５μＬ／秒以上、好ましくは１０μＬ／秒以上、より好ましくは２０μＬ／秒以上の吸収速度を有する。
【００３１】
本発明の複数の実施形態において、本発明の実施形態に従うフォーム材料の吸収速度は、前記核生成粒子無しの対応するフォーム材料よりも、２５％以上大きい、好ましくは５０％以上大きい。
【００３２】
本発明によれば、「吸収速度」という用語は、試験溶液として３０μＬのＥＮ１３７２６−１：２００２に従う溶液Ａを使用して、ＴＡＰＰＩスタンダードＴ５５８  ＯＭ−９７に従って測定される、流体の所与の体積を吸収する速度（体積／時間）として定義される。
【００３３】
溶液Ａ（ＥＮ１３７２６−１において定義されるように）は、塩化物塩としての１４２ｍｍｏｌのナトリウムイオンおよび２．５ｍｍｏｌのカルシウムイオンを含有する塩化ナトリウムおよび塩化カルシウム溶液からなる。この溶液はヒト血清または創傷滲出液に匹敵するイオン組成を有する。前記溶液は、メスフラスコ中の「１Ｌ」のマーキングまでの脱イオン水中で８．２９８ｇの塩化ナトリウムおよび０．３６８ｇの塩化カルシウム二水和物を溶解することによって調製される。
【００３４】
本発明の複数の実施形態において、親水性フォーム材料は、本発明に従う核生成粒子以外の粒子または構造単位を含まず、特に充填物質または強化剤を含まない。
【００３５】
本発明の複数の実施形態において、親水性フォーム材料は、スタンダード方法ＩＳＯ  ８４５：２００６に従って測定される、６０〜１８０ｋｇ／ｍ３、好ましくは８０〜１３０ｋｇ／ｍ３、より好ましくは９０〜１２０ｋｇ／ｍ３の密度を有する開口気泡多孔性親水性フォームである。
【００３６】
本発明の実施形態において、親水性フォーム材料は層として実現される。
【００３７】
本発明に従って使用される「層」は、１つの平面における連続拡張（ｘ方向およびｙ方向）および前記平面に垂直な厚み（ｚ方向）を有することが一般的に理解されるべきである。
【００３８】
本発明の複数の実施形態において、フォーム層は、０．５ｍｍ〜３０ｍｍ、好ましくは１ｍｍ〜１０ｍｍ、より好ましくは１〜７ｍｍ（１ｍｍ〜５ｍｍ等）の厚さを有する。
【００３９】
本発明の複数の実施形態において、親水性フォーム材料、好ましくはフォーム層は、抗微生物剤を含む。
【００４０】
本発明の複数の実施形態において、抗微生物粒子は銀を含む。本発明の複数の実施形態において、銀は金属銀である。本発明の複数の実施形態において、銀は銀塩である。
【００４１】
本発明の複数の実施形態において、銀塩は、硫酸銀、塩化銀、硝酸銀、スルファジアジン銀、炭酸銀、リン酸銀、乳酸銀、臭化銀、酢酸銀、クエン酸銀、銀カルボキシメチルセルロース（ＣＭＣ）、酸化銀である。本発明の複数の実施形態において、銀塩は硫酸銀である。
【００４２】
本発明の複数の実施形態において、抗微生物粒子は、モノグアニドまたはビグアニドを含む。本発明の複数の実施形態において、モノグアニドまたはビグアニドは、ジグルコン酸クロルヘキシジン、二酢酸クロルヘキシジン、二塩酸クロルヘキシジン、ポリヘキサメチレンビグアニド（ＰＨＭＢ）もしくはその塩、またはポリヘキサメチレンモノグアニド（ＰＨＭＧ）もしくはその塩である。本発明の複数の実施形態において、ビグアニドはＰＨＭＢまたはその塩である。
【００４３】
本発明の複数の実施形態において、抗微生物粒子は、第四級アンモニウム化合物を含む。本発明の複数の実施形態において、第四級アンモニウム化合物は、塩化セチルピリジウム、塩化ベンゼトニウムまたはポリ−ＤＡＤＭＡＣである。本発明の複数の実施形態において、抗微生物粒子は、トリクロサン、次亜塩素酸ナトリウム、銅、過酸化水素、キシリトールまたは蜂蜜を含む。
【００４４】
本発明の第２の態様によれば、上記および他の目的は、本発明に従う親水性ポリウレタンフォーム材料の層を含む医療用ドレッシング（特に創傷ドレッシング）を提供することによって達成される。
【００４５】
本発明の複数の実施形態において、医療用ドレッシングは、少なくとも１つのさらなる層（親水性ポリウレタンフォーム材料の層にさらに）、好ましくは裏打ち層および／または粘着層もしくはコーティング、好ましくはこれらのさらなる層のうちの２つ以上をさらに含む。
【００４６】
「医療用ドレッシング」という用語は、創傷の治療における使用に好適なドレッシング（すなわち「創傷ドレッシング」）、および／または起こる創傷もしくは傷の防止（例えば圧迫潰瘍の防止）に使用され得るドレッシングとして理解すべきである。
【００４７】
本発明によれば、「創傷部位」または「創傷」という用語は、任意の開放創または閉鎖創（例えばとりわけ慣性創傷、急性創傷および術後創傷（例えば閉鎖された切開および瘢痕治療等）が挙げられるがこれらに限定されない）として理解される。
【００４８】
本発明の第１の態様に従う親水性ポリウレタンフォーム材料と関連して上で記載された実施形態、特色および効果は、本発明の第２の態様に従う上記の医療用ドレッシングについて、必要な変更を加えて適用可能である。
【００４９】
本発明の第３の態様によれば、上で検討された目的および他の目的は、親水性ポリウレタンフォーム材料を作製する方法であって、
（ｉ）水性混合物を調製するステップと、
（ｉｉ）前記水性混合物をプレポリマー組成物と混合するステップと、
（ｉｉｉ）もたらされたエマルション（ステップ（ｉｉ）の）を硬化させるステップと、
を含む方法を介して達成され、
核生成粒子（前記プレポリマー組成物の５％重量以上の濃度で）が、ステップ（ｉ）における前記水性混合物へ添加される、および／または、ステップ（ｉｉ）の前記プレポリマー組成物中で存在し、好ましくはステップ（ｉ）の前記水性混合物が界面活性物質を含む。
【００５０】
本発明の複数の実施形態において、上で記載される本発明のすべての実施形態において使用される親水性ポリウレタンフォーム材料は、イソシアネートキャッピングポリオールまたはイソシアネートキャッピングポリウレタンを含むかまたはそれらである、プレポリマーから得られ得る。
【００５１】
本発明によれば、「プレポリマー」という用語は、Ａ．Ｄ．ＭｃＮａｕｇｈｔおよびＡ．Ｗｉｌｋｉｎｓｏｎによって編纂されたＩＵＰＡＣ：Ｃｏｍｐｅｎｄｉｕｍ  ｏｆ  Ｃｈｅｍｉｃａｌ  Ｔｅｒｍｉｎｏｌｏｇｙ、第２版（「Ｇｏｌｄ  Ｂｏｏｋ」）、Ｂｌａｃｋｗｅｌｌ  Ｓｃｉｅｎｔｉｆｉｃ  Ｐｕｂｌｉｃａｔｉｏｎｓ、Ｏｘｆｏｒｄ（１９９７）、ＩＳＢＮ  ０−９６７８５５０−９−８中で定義されるように理解され、その分子が反応基を介してさらなる重合へと入り、それによって、最終的なポリマーのうちの少なくとも１つのタイプの鎖へ２つ以上の構造単位を与えることができる、ポリマーまたはオリゴマーを一般的に指す。
【００５２】
本発明の複数の実施形態において、プレポリマーは、ポリオールと、ヘキサメチレンジイソシアネート（ＨＤＩ）、トルエンジイソシアネート（ＴＤＩ）、メチレンジフェニルジイソシアネート（ＭＤＩ）、またはイソホロンジイソシアネート（ＩＰＤＩ）、または任意のその混合物からなる群から選択されるジイソシアネート化合物との間の反応に由来する。
【００５３】
本発明の複数の実施形態において、ポリオールは、ポリエステルポリオール、ポリアクリレートポリオール、ポリウレタンポリオール、ポリカーボネートポリオール、ポリエーテルポリオール、ポリエステル−ポリアクリレートポリオール、ポリウレタンポリアクリレートポリオール、ポリウレタンポリエステルポリオール、ポリウレタンポリエーテルポリオール、ポリウレタンポリカーボネートポリオールおよびポリエステルポリカーボネートポリオール、特にとりわけ、ジオールもしくは随意にトリオールおよびテトラオールの重縮合体に加えて、ジカルボン酸もしくは随意にトリカルボン酸およびテトラカルボン酸またはヒドロキシカルボン酸またはラクトンからなる群から選択される。
【００５４】
例示的な好適なジオールは、エチレングリコール、ブチレングリコール、ジエチレングリコール、トリエチレングリコール、ポリアルキレングリコール（ポリエチレングリコール等）、ならびにさらに１，２−プロパンジオール、１，３−プロパンジオール、１，３−ブタンジオール、１，４−ブタンジオール、１，６−ヘキサンジオールおよび異性体、ネオペンチルグリコールまたはネオペンチルグリコールヒドロキシピバレートである。加えて、ポリオール（例えば、トリメチロールプロパン、グリセロール、エリトリトール、ペンタエリスリトール、トリメチロールベンゼンまたはトリスヒドロキシエチルイソシアヌレート等）も、本発明の範囲内である。
【００５５】
本発明の複数の実施形態において、プレポリマーは、ポリオールと脂肪族ジイソシアネート化合物との間の反応に由来する。例えば、本発明の複数の実施形態において、ジイソシアネート化合物は、ヘキサメチレンジイソシアネート（ＨＤＩ）であるかまたはそれを含む。したがって、本発明の複数の実施形態において、プレポリマーは、ヘキサメチレンイソシアネートキャッピングポリオールまたはヘキサメチレンイソシアネートキャッピングポリウレタンであるかまたはそれらを含む。
【００５６】
本発明の複数の実施形態において、プレポリマーは、ヘキサメチレンイソシアネートキャッピングポリエテレングリコールであるかまたはそれらを含む。
【００５７】
本発明の複数の実施形態において、プレポリマーは、前記ポリオールと芳香族ジイソシアネート化合物との間の反応に由来する。例えば、本発明の複数の実施形態において、ジイソシアネート化合物は、トルエンジイソシアネート（ＴＤＩ）、メチレンジフェニルジイソシアネート（ＭＤＩ）であるかまたはそれらを含む。したがって、本発明の複数の実施形態において、プレポリマーは、トルエンイソシアネートキャッピングポリオールまたはメチレンジフェニルイソシアネートキャッピングポリオールまたはトルエンイソシアネートキャッピングポリウレタンまたはメチレンジフェニルイソシアネートキャッピングポリウレタンであるかまたはそれらを含む。
【００５８】
本発明の複数の実施形態において、プレポリマーは、トルエンイソシアネートキャッピングポリエチレングリコールであるかまたはそれらを含む。本発明の複数の実施形態において、プレポリマーは、メチレンジフェニルイソシアネートキャッピングポリエチレングリコールであるかまたはそれらを含む。
【００５９】
本発明の第４の態様によれば、上で検討された目的および他の目的は、親水性ポリウレタンフォーム材料の産生のための核生成粒子の使用を介して達成され、前記フォーム材料中のすべてのフォーム気泡のうちの８５％以上が、ＩＳＯ  １３３２２−１：２０１４に基づく画像分析によって測定される、０．０１ｍｍ２以下の平均気泡サイズを有する。
【００６０】
請求項中で、「含んでいる（ｃｏｍｐｒｉｓｉｎｇ）」および「含む（ｃｏｍｐｒｉｓｅ（ｓ））」という用語は他の要素またはステップを除外せず、不定冠詞「１つの（ａ）」または「１つの（ａｎ）」は複数の要素またはステップを除外しない。例えば、親水性ポリウレタンフォーム材料（それは上で開示されるようにプレポリマーから得られ得る）は、複数の異なるプレポリマー（特に別のポリウレタンポリマーおよび／またはポリウレタンポリマーでない別の（追加）ポリマー）の混合物からも得られ得る。
【００６１】
特定の手段が相互に異なる従属請求項中で列挙されるという単なる事実は、これらの手段の組み合わせが有利に使用できないことを示すものではない。
【００６２】
本発明のこれらおよび他の態様は、本発明の例示的な実施形態を示す図を参照して、ここでより詳細に示されるだろう。
【図面の簡単な説明】
【００６３】
【図１】本発明に従う親水性ポリウレタンフォーム材料の層の実施形態の横断面図である。
【図２ａ】本発明に従う医療用ドレッシングの実施形態の横断面図である。
【図２ｂ】本発明に従う医療用ドレッシングの実施形態の横断面図である。
【図２ｃ】本発明に従う医療用ドレッシングの実施形態の横断面図である。
【図２ｄ】本発明に従う医療用ドレッシングの実施形態の横断面図である。
【図３】例１に従って産生された親水性ウレタンフォームの気泡サイズ分析を示すヒストグラムである。
【図４】例２に従って産生された親水性ウレタンフォームの気泡サイズ分析のヒストグラムである。
【発明を実施するための形態】
【００６４】
以下において、本発明の詳細な実施形態は、本発明の実施形態の例示的なイラストである添付の図を参照して記載される。
【００６５】
図１は、本発明の実施形態に従って親水性ポリウレタンフォーム材料７を含むフォーム層１を図示する。
【００６６】
フォーム層は、上部側３１、および上部側３１の反対に、底部側３５を有する。
【００６７】
本発明に従う親水性ポリウレタンフォーム材料７は、フォーム材料の５重量％以上の濃度（フォームの全重量と比べて）で核生成粒子を含み、前記フォーム材料中のすべてのフォーム気泡のうちの８５％以上は、ＩＳＯ  １３３２２−１：２０１４に基づく画像分析によって測定される、０．０１ｍｍ２以下の平均気泡サイズを有する。
【００６８】
したがって、親水性ポリウレタンフォーム材料７は、実質的に均一な小さな気泡サイズ（すべてのフォーム気泡のうちの８５％以上は、０．０１ｍｍ２以下の平均気泡サイズを有する）を備えて提供され、それによって、フォーム材料７の液体ハンドリング能力と関連する以下のフォーム特性：液体吸収（速度および最大値）、ならびにフォーム材料７内での液体の伸展および輸送のうちの少なくとも１つを改善する。
【００６９】
図２ａ〜ｄは、層１の形態で実現されるような、親水性ポリウレタンフォーム材料７を含む医療用ドレッシング２０、５０、８０、９０の例示的な実施形態を図示する。本発明の複数の実施形態において、図２ａ〜ｄ中で示されるように、医療用ドレッシング２０、５０、８０、９０は、フォーム層１の上部側３１を重層する裏打ち層２１および２３をさらに含み、底部側３５は皮膚または創傷に面する側として機能するように適合され、それはしたがって直接的または間接的な創傷接触側として機能することができ、その側を介して、創傷滲出液はフォーム層１のコアの中へ吸収および輸送され得る。
【００７０】
親水性ポリウレタンフォーム材料の気泡サイズが低減するならば、液体（例えば創傷滲出液）の吸収速度が増加することに、本発明者は驚くべきことに思い至った。例えば、本発明の複数の実施形態において、本発明に従うフォーム層１は、１０μＬ／秒以上、好ましくは２０μＬ／秒以上、より好ましくは３０μＬ／秒以上の吸収速度を有する。
【００７１】
本発明の複数の実施形態において、図２ａ〜ｂ中で示されるように、裏打ち層２１はフォーム層１の周辺部の外側に伸長して、したがってフォーム層１の周辺部を囲む裏打ち層２１の境界部分４０を画成し、それによって、いわゆるアイランドドレッシングを提供する。
【００７２】
好適な裏打ち層２１、２３は、例えばフィルム、箔、フォームまたは膜である。さらに、裏打ち層が５μｍ〜８０μｍ、特に好ましくは５μｍ〜６０μｍ、および特に好ましくは１０μｍ〜３０μｍの領域内での厚さを有し、ならびに／または、裏打ち層が４５０％を超える破断時の伸びを有するならば、有利である。
【００７３】
裏打ち層２１、２３はＤＩＮ  ５３３３３またはＤＩＮ  ５４１０１に従って水蒸気を通すように実現され得る。
【００７４】
好ましくは、裏打ち層２１、２３は、熱可塑性ポリマー（例えばコーティングとして）を含み得るか、またはそれらからなり得る。熱可塑性ポリマーは、最初は、それがそれぞれのプロセシング条件または適用条件についての典型的な温度内で反復して加熱および冷却されたならば、熱可塑性のままであるポリマーとして理解される。熱可塑性であることは、それぞれの材料についての典型的な温度範囲内で、加熱の適用に際して反復して軟化し、冷却された場合に反復して固化する重合体材料の特性であり、材料は、軟化したステージにおいて、および反復して、流展（例えば造形品として）、押出し、または他の方法よって形成可能なままである、と理解される。
【００７５】
好ましい熱可塑性ポリマーは、ポリウレタン、ポリエチレン、ポリプロピレン、ポリ塩化ビニル、ポリスチレン、ポリエーテル、ポリエステル、ポリアミド、ポリカーボネート、ポリエーテルポリアミドコポリマー、ポリアクリレート、ポリメタクリレート、および／またはポリマレートである。好ましくは、熱可塑性ポリマーはエラストマー性である。キャリア箔が熱可塑性ポリウレタン樹脂（ＴＰＵ）を含むかまたはそれからなることは、特に好ましい。脂肪族ポリエステルポリウレタン、芳香族ポリエステルポリウレタン、脂肪族ポリエーテルポリウレタン、および／または芳香族ポリエーテルポリウレタンを含む群から選択される、熱可塑性ポリウレタン樹脂は、特に好適である。これらのポリマーの使用によって、通気性の弾性膜フィルムとして裏打ち層を得ることが可能である。これらは、広範囲の温度にわたる高い柔軟性および弾性によって特徴づけられ、（液体の）水について有利に密閉する特性も有する一方で、高い水蒸気透過性を有する。これらの材料は、低騒音、有利なテキスタイル感触、洗浄およびクリーニングに対する耐性、非常に良好な化学的および機械的耐性、ならびにそれらが可塑剤不含という事実によって、さらに特徴づけられる。
【００７６】
病原体に対するバリアとして作用し、創傷から出る滲出液に対する高い密閉能力を有する一方で、同時に水蒸気について透過性である、裏打ち層も特に好ましい。これを達成するために、裏打ち層は、例えば半透膜として実現され得る。
【００７７】
本発明の複数の実施形態において、裏打ち層２１、２３は、蒸気透過性であることが好ましい。裏打ち層２１、２３は、例えばポリウレタン、ポリエチレンまたはポリプロピレンを含むかまたはそれらからなるプラスチックフィルムであり得る。本発明の複数の実施形態において、裏打ち層２１、２３は、１０〜１００μｍ、例えば１０〜８０μｍ（１０〜５０μｍ等）、好ましくは１０μｍ〜３０μｍの範囲内の厚さを有するポリウレタンフィルムである。
【００７８】
図２ａ〜ｄ中で概略的に図示されるように、医療用ドレッシング２０、５０、８０、９０は粘着層またはコーティング４１、４２、４３を含んで、創傷部位（創傷表面および／または周囲の皮膚表面）へ医療用ドレッシングを粘着することができる。本発明の複数の実施形態において、粘着層またはコーティング４１、４２、４３はシリコーンベースの粘着剤またはアクリルベースの粘着剤であり得、好ましくは粘着層またはコーティングは、シリコーンベースの粘着剤である。本発明に従う「コーティング」という用語は、本質的に表面上の１つの連続層または表面上の不連続カバーとして理解されるべきである。
【００７９】
医療用ドレッシング２０、５０、８０、９０は、粘着層またはコーティング４１、４２、４３へ放出可能に接続され、適用の前に除去され得る、放出層（図示せず）をさらに含み得る。好適な放出層は、粘着層の粘着剤と接触するようにされるならば、それへの限定された接着を有する材料を含むかまたはそれからなる。かかる放出層についての例は、非粘着性シリコーンまたはポリオレフィン層を含む剥離紙である。
【００８０】
図２ｂおよび図２ｄ中で示されるように、医療用ドレッシング５０、９０は例えばポリウレタンフィルムから作製され、有孔層４４を好ましくは含み、粘着層またはコーティング４２は有孔層４４の非有孔部分上に提供される。有孔層４４は、任意の所望されるサイズおよび形状の複数の開口４５（または貫通穴）を含む。開口４５の形状およびサイズは、創傷から上方の第１のフォーム層１への所望の液輸送を達成するように適合され得る。
【００８１】
本発明の複数の実施形態において、図２ｂ中で図示されるように、粘着層またはコーティング４２を備えた有孔層４４は、フォーム層１の底部側３５に提供され得、有孔層４４はフォーム層１の周辺部の外側に伸長し、裏打ち層２１の境界部分４０へ貼り付けられる（例えば第２の粘着剤の手段によって、図示せず）。
【００８２】
代替の実施形態において、図２ｄ中で示されるように、有孔層４４のｘｙ方向における伸長は、フォーム層１のｘｙ方向における伸長に対応する。本発明の複数の実施形態において、図２ｃ中で示されるように、粘着層またはコーティング４３は、フォーム層１の底部側３５上に直接提供される。本発明の複数の実施形態において、図２ａ中で示されるように、粘着層またはコーティング４１は、連続的なプラスチックフィルム４６（例えば上で論じられるようなポリウレタンフィルム）上に提供され、その連続的なプラスチックフィルム４６は、フォーム層１の周辺部に隣接してアレンジされ、連続的なフィルム４６は前記周辺部から遠ざかって伸長し、裏打ち層２１の境界部分４０へ貼り付けられる（例えば第２の粘着剤の手段によって、図示せず）。さらなる実施形態において（図示せず）、粘着層またはコーティングは、裏打ち層２１の境界部分４０の皮膚に面する表面上に直接提供され得る。
【００８３】
当業者は、本発明が決して本明細書において記載される例示的な実施形態に限定されないことに気付いている。例えば、発明に従う医療用ドレッシングは、親水性ポリウレタンフォーム材料と流体的に連通される追加の構造層（複数可）を含んで、所望される特性をさらに至適化する、および／または、追加機能性を達成することができる。例えば、医療用ドレッシングは、第２の親水性フォーム層および／または、吸収能力を備えた不織層を含んで、医療用ドレッシングの液体ハンドリング能力をさらに至適化することができる。
【００８４】
本発明は以下の実施例においてさらに例証される。特別の定めのない限り、本明細書において記載されるすべての実験および試験は、スタンダードの実験室条件で、特に室温（２０℃）および標準圧力（１ａｔｍ．）で遂行された。特別の指示のない限り、パーセンテージに関する表示はすべて、重量パーセントを指すように意図される。
【００８５】
例１
親水性ポリウレタンフォームを調製する方法
フォーム層を、以下のステップ（１）〜（３）を使用して調製した。（１）０．１２５％ｗ／ｗの界面活性物質Ｐｌｕｒｏｎｉｃ（登録商標）Ｌ６２を含む水性混合物を調製した；（２）水性混合物をプレポリマーＴｒｅｐｏｌ（登録商標）Ｂ１と重量で１．６：１の比（水性混合物／プレポリマー）で混合して、エマルション混合物を得た；（３）エマルション混合物をキャスティング紙（２０×３０ｃｍ）の上へ注ぎ、紙上で広げ、スタンダードの条件（室温で）で硬化させて約３ｍｍの厚みを備えたフォームを得た（ステップ（３）におけるエマルション混合物の広がりの厚さを適合させることによって、フォーム厚を制御する）。使用する化学物質は商業的に入手可能であり、特に、Ｔｒｅｐｏｌ（登録商標）Ｂ１（ＴＤＩベースのプレポリマー）はＲｙｎｅｌ  Ｉｎｃ．から、およびＰｌｕｒｏｎｉｃ（登録商標）Ｌ６２はＢＡＳＦから商業的に入手可能である。
【００８６】
例２
添加した核生成粒子により親水性ウレタンフォームを調製する方法
フォーム層を、以下のステップ（１）〜（３）を使用して調製した。（１）０．１２５％ｗ／ｗ界面活性物質Ｐｌｕｒｏｎｉｃ（登録商標）Ｌ６２、および７％ｗ／ｗの酸化アルミニウム三水和物（Ａｋｒｏｃｈｅｍ  Ｃｏｒｐｏｒａｔｉｏｎから商業的に入手可能なＳＢ−４３２；水性混合物のうちの７％ｗ／ｗは、最終的な乾燥されたフォーム産物（ステップ（２）における所与のプレポリマー混合比）のうちの約１０％ｗ／ｗに対応する）を含む水性混合物を、調製した；（２）水性混合物をプレポリマーＴｒｅｐｏｌ（登録商標）Ｂ１と重量で１．６：１の比（水性混合物／プレポリマー）で混合して、エマルション混合物を得た；（３）エマルション混合物をキャスティング紙（２０×３０ｃｍ）の上へ注ぎ、紙上で広げ、スタンダードの条件（室温で）で硬化させて約３ｍｍの厚みを有するフォームを得た（ステップ（３）におけるエマルション混合物の広がりの厚さを適合させることによって、フォーム厚を制御する）。
【００８７】
例３
フォーム孔気泡サイズの分析
例１および例２において産生されたフォーム層の横断面の画像を、Ｏｌｙｍｐｕｓ  ＳＺＸ１６顕微鏡、およびＯｌｙｍｐｕｓ  Ｓｏｆｔ  Ｉｍａｇｉｎｇ  Ｓｏｌｕｔｉｏｎ  ＧｍｂＨ（Ｊｏｈａｎｎ−Ｋｒａｎｅ−Ｗｅｇ  ３９、Ｄ４８１４９  Ｍｕｎｓｔｅｒ、ドイツ）からのＯｌｙｍｐｕｓ  Ｓｔｒｅａｍ  Ｉｍａｇｅ  Ａｎａｌｙｓｉｓ  Ｓｏｆｔｗａｒｅ  Ｖｅｒｓｉｏｎ  ５１０（ソフトウェアはＩＳＯ  １３３２２−１に基づく）を使用して、ＩＳＯ  １３３２２−１に従って分析した。図３および図４は、それぞれ例１（核生成粒子無し）および例２（フォーム材料の約１０重量％の核生成粒子（酸化アルミニウム三水和物）有り）に従う、フォーム材料の気泡サイズ分析のヒストグラムである。
【００８８】
図４中で示されるように、例２に従って調製された親水性ウレタンフォームのすべてのフォーム気泡のうちの８７．６％（そのフォームは本発明の実施形態に従って核生成粒子を含む）は、クラス１（０．０１ｍｍ２以下に対応する）の平均気泡サイズを有する。これとは対照的に、図３中で示されるように、添加した核生成粒子無しの対応するフォーム材料（例１）中のすべてのフォーム気泡のうちの６９．６％は、クラス１（０．０１ｍｍ２以下に対応する）の平均気泡サイズを有する。
【００８９】
図３および図４中で、クラス１〜１０は以下の平均気泡サイズに対応する。クラス１：０〜０．０１ｍｍ２、クラス２：０．０１〜０．０２ｍｍ２、クラス３：０．０２〜０．０３ｍｍ２、クラス４：０．０３〜０．０４ｍｍ２、クラス５：０．０４〜０．０５ｍｍ２、クラス６：０．０５〜０．０６ｍｍ２、クラス７：０．０６〜０．０７ｍｍ２、クラス８：０．０７〜０．０８ｍｍ２、クラス９：０．０８〜０．０９ｍｍ２、クラス１０：０．０９〜０．３ｍｍ２。
【００９０】
例４
自由膨潤吸収（流体吸収）能力の決定
自由膨潤吸収（または最大吸収）能力を、以下のわずかな修飾によりＥＮ１３７２６−１：２００２に従って決定した。１０×１０ｃｍ（厚さ約３ｍｍ）のサイズによる試験片を使用し、試験片の体積単位あたりの自由膨潤吸収能力を計算した（すなわち体積（ｍ３）あたりの保持された溶液Ａの質量（ｋｇ））。特に核生成粒子は典型的にはフォーム密度を増加させるので、異なる密度を備えた親水性フォームを比較する場合に、体積あたりの重量は、より妥当な測定値を提供する（例えばＥＮ１３７２６−１：２００２中で示唆されるような重量比と比較して）。「体積あたりの重量」値は、体積あたりの重量値を、サンプルのそれぞれの密度値により割ることによって「重量あたりの重量」へ容易に変換することができる。例１および２のフォーム材料の自由膨潤吸収能力の値を、以下の表１中で提示する。
【００９１】
例５
吸収速度の決定
本発明によれば、吸収速度をＴＡＰＰＩスタンダードＴ５５８  ＯＭ−９７に従って決定し、その方法は、とりわけ、時間の関数として測定される試料表面の上部に残存する液体体積として、表面の吸収特性を評価するものであり、本明細書において使用される試験溶液はＥＮ１３７２６−１からの溶液Ａであり、液滴の体積は３０μｌである。例１および２のフォーム層の吸収速度を、以下に表１中で提示する。表１中で示されるように、例２のフォーム材料（酸化アルミニウム三水和物有り）は、例１のフォーム材料（酸化アルミニウム三水和物無し）に比較して、およそ５０％高い吸収速度を有する。
【表１】
2020522294.tif 000003
【図１】
2020522294.tif 000004
【図２ａ】
2020522294.tif 000005
【図２ｂ】
2020522294.tif 000006
【図２ｃ】
2020522294.tif 000007
【図２ｄ】
2020522294.tif 000008
【図３】
2020522294.tif 000009
【図４】
2020522294.tif 000010
【国際調査報告】
2020522294.tif 000011
2020522294.tif 000012
2020522294.tif 000013